(57)【要約】【課題】高い研磨性能を有するとともに、研磨定盤による高い保持力を有する研磨パッド及び当該研磨パッドを高い歩留まりで製造することができる研磨パッドの製造方法を提供する。【解決手段】気泡構造を有する発泡ポリウレタンシートを有し、前記発泡ポリウレタンシートの一方の面は気泡が露出した気泡面３２であり、他方の面は気泡が露出せずに皮膜を有する皮膜面３４であり、前記皮膜面側の表層部における平均気泡径をＤｓ（μｍ）、前記気泡面側の表層部における平均気泡径をＤｆ（μｍ）、シートの厚さ方向の中央部における平均気泡径をＤｍ（μｍ）、としたときに、Ｄｓ≦Ｄｆ＜Ｄｍの関係を満たす研磨パッド３０。【選択図】図１
2014073557.tif 000002
【特許請求の範囲】
【請求項１】
気泡構造を有する発泡ポリウレタンシートを有し、前記発泡ポリウレタンシートの一方の面は気泡が露出した気泡面であり、他方の面は気泡が露出せずに皮膜を有する皮膜面であり、前記皮膜面側の表層部における平均気泡径をＤｓ（μｍ）、前記気泡面側の表層部における平均気泡径をＤｆ（μｍ）、シートの厚さ方向の中央部における平均気泡径をＤｍ（μｍ）、としたときに、Ｄｓ≦Ｄｆ＜Ｄｍの関係を満たす研磨パッド。
【請求項２】
前記発泡ポリウレタンシートの皮膜面に直接接着した樹脂フィルムを有する請求項１に記載の研磨パッド。
【請求項３】
ポリイソシアナート、ポリオール、及び発泡剤を含む塗布膜を２枚の連続ウエブ間に設ける塗布工程と、
前記２枚の連続ウエブ間の前記塗布膜を加熱して硬化及び発泡させて発泡ポリウレタンシートを形成する加熱工程と、
前記発泡ポリウレタンシートの両面に接している前記２枚の連続ウエブのうち少なくとも１枚の連続ウエブを剥離する剥離工程と、
前記連続ウエブが剥離された前記発泡ポリウレタンシートの一方の面側の皮膜を除去する皮膜除去工程と、
を有する請求項１又は請求項２に記載の研磨パッドを製造する研磨パッドの製造方法。
【請求項４】
前記塗布工程において、前記２枚の連続ウエブとして、前記発泡ポリウレタンシートに対して離型性を有する離型性樹脂フィルムと、前記発泡ポリウレタンシートに対して接着性を有する接着性樹脂フィルムとを用い、
前記剥離工程において、前記発泡ポリウレタンシートから前記離型性樹脂フィルムを剥離し、
前記皮膜除去工程において、前記発泡ポリウレタンシートの前記離型性樹脂フィルムが剥離された面側の皮膜を研磨又は研削により除去する請求項３に記載の研磨パッドの製造方法。
【発明の詳細な説明】
【技術分野】
【０００１】
本発明は研磨パッド及びその製造方法に関する。
【背景技術】
【０００２】
シリコン、ヒ化ガリウムやリン化ガリウム、リン化インジウムなどの半導体基板または半導体ウエハ、また、ガラス、ＬＣＤ（液晶ディスプレイ）、ディスク等の各種基板には高度な平坦性が求められる。これらの高度な平坦性が求められる基板等を製造する場合は、研磨粒子などを用いた表面の研磨が行われる。
【０００３】
通常、これらの被研磨物の研磨加工には片面研磨機が使用される。かかる研磨加工においては、例えば、表面が平坦な定盤に保持した基板に対し、高硬度の研磨パッドを用いて荒削りを行い、次に中硬度の研磨パッド、最後に低硬度の仕上げ用パッドで順次磨く工程を経る。当然のことながら、基板の種類及び平滑度の要求レベルにより、各工程数及び条件は異なってくる。
【０００４】
例えば、ポリウレタン発泡体製の研磨パッドを製造する場合、通常、ポリウレタン反応原液を８０ｍｍ程度の厚みのモールド（型）に注入して発泡硬化させて発泡ウレタンブロックを得る。この発泡ウレタンブロックの６面の外皮を削った後、２ｍｍ程度の厚さにスライスしてシート形状の研磨パッドが製造される（例えば、特許文献１〜３参照）。
【０００５】
一方、ポリオール、イソシアネート、研磨促進材等を含む混合液を一定の間隔を保って配置された２枚の無限軌道ステンレス製スチールベルト間に吐出し、加熱硬化させてシート状成形物とした後、両面のベルトから分離することにより、密度のばらつきが小さい研磨シート材を連続的に製造する方法が提案されている（特許文献４参照）。
【先行技術文献】
【特許文献】
【０００６】
【特許文献１】特開２００２−１９２４５４号公報
【特許文献２】特開２０００−３４３４１２号公報
【特許文献３】特開２００５−０６８１６８号公報
【特許文献４】特開２００４−１６９０３８号公報
【発明の概要】
【発明が解決しようとする課題】
【０００７】
特許文献１〜３等に開示されているようにモールドを用いて発泡ウレタンブロックを作製した後、これをスライスして得た研磨パッドは、スライス前のブロックの全面に生じた大きな気泡（ボイド）を有し、密度のばらつきも大きい。
【０００８】
なお、ブロック状の発泡体の全面に大きな気泡が発生するメカニズムは定かでないが、ポリウレタンの原液をモールドに注入する時の泡カミや、発泡反応による自己発熱が激しく、厚い発泡体の特に中心部は発熱のため反応原液の粘度が低下し、その結果消泡現象が生じ、気泡サイズが大きくなるものと考えられる。
【０００９】
研磨パッドにおけるボイドの存在は研磨砥粒がボイドに入り込み、研磨レートが低下することにつながり、密度のばらつきは硬さや気泡サイズのばらつきにつながり、結果的に被研磨物の品質に大きく影響する。
【００１０】
また、研磨パッドを研磨装置に取り付けるとき、通常、プラテンと呼ばれる支持板に粘着テープを用いて研磨パッドを取り付けるが、発泡ウレタンブロックをスライスして得た研磨パッドでは、両面とも粗面であるため粘着テープの密着性が劣る。その為、密着性を向上するため表面処理を行なうか、粘着テープの粘着剤の厚みを増す、あるいは粘着性の高いテープを使用するなどの対策を施す必要がある。
【００１１】
一方、特許文献４に開示されている方法では、予めシート状の発泡ポリウレタンシートを製造するものであるが、厚さ方向の気泡径や密度に関しては考慮されていない。更に、発泡ポリウレタンシートの硬度が高くなると、漉き割にて半裁できなくなるなど、硬度を考慮していない。
【００１２】
本発明は、高い研磨性能を有するとともに、定盤による高い保持力を有する研磨パッド及び当該研磨パッドを高い歩留まりで製造することができる研磨パッドの製造方法を提供することを目的とする。
【課題を解決するための手段】
【００１３】
上記目的を達成するため、以下の発明が提供される。
【００１４】
請求項１の発明は、気泡構造を有する発泡ポリウレタンシートを有し、前記発泡ポリウレタンシートの一方の面は気泡が露出した気泡面であり、他方の面は気泡が露出せずに皮膜を有する皮膜面であり、前記皮膜面側の表層部における平均気泡径をＤｓ（μｍ）、前記気泡面側の表層部における平均気泡径をＤｆ（μｍ）、シートの厚さ方向の中央部における平均気泡径をＤｍ（μｍ）、としたときに、Ｄｓ≦Ｄｆ＜Ｄｍの関係を満たす研磨パッドである。
請求項２の発明は、前記発泡ポリウレタンシートの皮膜面に直接接着した樹脂フィルムを有する請求項１に記載の研磨パッドである。
請求項３の発明は、ポリイソシアナート、ポリオール、及び発泡剤を含む塗布膜を２枚の連続ウエブ間に設ける塗布工程と、
前記２枚の連続ウエブ間の前記塗布膜を加熱して硬化及び発泡させて発泡ポリウレタンシートを形成する加熱工程と、
前記発泡ポリウレタンシートの両面に接している前記２枚の連続ウエブのうち少なくとも１枚の連続ウエブを剥離する剥離工程と、
前記連続ウエブが剥離された前記発泡ポリウレタンシートの一方の面側の皮膜を除去する皮膜除去工程と、
を有する請求項１又は請求項２に記載の研磨パッドを製造する研磨パッドの製造方法である。
請求項４の発明は、前記塗布工程において、前記２枚の連続ウエブとして、前記発泡ポリウレタンシートに対して離型性を有する離型性樹脂フィルムと、前記発泡ポリウレタンシートに対して接着性を有する接着性樹脂フィルムとを用い、
前記剥離工程において、前記発泡ポリウレタンシートから前記離型性樹脂フィルムを剥離し、
前記皮膜除去工程において、前記発泡ポリウレタンシートの前記離型性樹脂フィルムが剥離された面側の皮膜を研磨又は研削により除去する請求項３に記載の研磨パッドの製造方法である。
【発明の効果】
【００１５】
本発明によれば、高い研磨性能を有するとともに、定盤による高い保持力を有する研磨パッド及び当該研磨パッドを高い歩留まりで製造することができる研磨パッドの製造方法が提供される。
【図面の簡単な説明】
【００１６】
【図１】本発明の研磨パッドの厚さ方向における断面の一例を概略的に示す概略断面図である。
【図２】本発明の研磨パッドの製造方法に用いられる装置構成の一例を示す概略図である。
【図３】実施例で作製した発泡ポリウレタンシートの厚さ方向の断面を写したＳＥＭ写真である。
【図４】実施例で作製した発泡ポリウレタンシートの厚さ方向における気泡径の分布を示すグラフである。
【図５】比較例１で作製したモールドからスライスしたシート面のＳＥＭ写真である。
【図６】比較例２で作製した漉き割りしたシート面のＳＥＭ写真である。
【発明を実施するための形態】
【００１７】
以下、本発明の研磨パッド及びその製造方法について具体的に説明する。
【００１８】
＜研磨パッド＞
本発明の研磨パッドは、気泡構造を有する発泡ポリウレタンシートを有し、前記発泡ポリウレタンシートの一方の面は気泡が露出した気泡面であり、他方の面は気泡が露出せずに皮膜を有する皮膜面であり、前記皮膜面側の表層部における平均気泡径をＤｓ（μｍ）、前記気泡面側の表層部における平均気泡径をＤｆ（μｍ）、厚さ方向の中央部における平均気泡径をＤｍ（μｍ）、としたときに、Ｄｓ≦Ｄｆ＜Ｄｍの関係を満たして構成されている。
【００１９】
図１は、本発明に係る発泡ポリウレタンシートの厚さ方向における断面の一例を概略的に示している。図１に示す発泡ポリウレタンシート３０は、片面に皮膜を有する皮膜面３４であり、皮膜面側の表層部には中央部の気泡よりも小さい微小な気泡が存在している。皮膜面３４とは反対側の面は気泡面３２であり、表面の皮膜が除去され、表層部に存在する微小な気泡の一部が露出している。
【００２０】
本発明の発泡ポリウレタンシート３０はこのような気泡構造を有し、両面側の表層部は厚さ方向の中央部よりも密度が高く、各面から厚さ方向の中心部に向けて密度が低下している。また、本発明の発泡ポリウレタンシート３０は、研磨面となる気泡面３２においてボイドが存在せず、密度、気泡径、独立気泡率などのばらつきが小さい構造となっている。
【００２１】
なお、本発明に係る発泡ポリウレタンシート３０において、気泡面側又は皮膜面側の表層部とは、各面側の表面から厚さ方向に２００μｍ以内の部分を意味し、中央部とは発泡ポリウレタンシートの厚さ方向の中心から±２００μｍ以内の部分を意味する。
また、本発明に係る発泡ポリウレタンシートにおける平均気泡径は、発泡ポリウレタンシートの厚さ方向断面において、各部に存在する気泡から無作為に選んだ１３個の気泡についてそれぞれの気泡の最大径を測定してそれらの平均値として求められる値である。
【００２２】
本発明の発泡ポリウレタンシート３０の気泡面側の表層部における平均気泡径Ｄｆは、高い研磨効率を発揮する観点から、５０〜３００μｍであることが好ましく、５０〜２００μｍであることがより好ましい。
また、発泡ポリウレタンシート３０の皮膜面側の表層部における平均気泡径Ｄと厚さ方向の中央部における平均気泡径Ｄｍが、Ｄｓ≦Ｄｆ＜Ｄｍの関係を満たしていればよいが、発泡ポリウレタンシート３０の厚さ方向の中央部における平均気泡径Ｄｍは、研磨パッドとしての強度を保つ観点から、８０〜４００μｍであることが好ましい。
【００２３】
本発明に係る発泡ポリウレタンシート３０は、その気泡構造を構成するポリウレタンからなる皮膜（自己スキン）が片面に存在するため、例えば、粘着テープとの高い密着性が得られる。そのため、研磨パッド（発泡ポリウレタンシート）に粘着テープに対する接着性を向上させるための表面処理を施したり、粘着テープの粘着剤の厚みを厚くしたり、あるいは粘着テープの粘着層を強粘着性の組成にする必要がない。
【００２４】
また、プラテンに真空吸引できる研磨装置を用いて本発明の発泡ポリウレタンシート３０の皮膜面側を真空吸引することで、空気モレが生じ難く、効率的に吸着でき、使い終わった後は容易に取り外しができる。これにより、粘着テープを用いなくてもプラテンに研磨パッドの装着・脱着が効率的にでき、研磨作業の効率が図れる。
【００２５】
本発明の発泡ポリウレタンシート３０の厚みは特に限定されないが、研磨パッドとしての強度、成膜性、厚み精度などの観点から、通常は、０．２ｍｍ〜１０ｍｍであり、好ましくは０．５ｍｍ〜５ｍｍであり、より好ましくは１．０ｍｍ〜２．５ｍｍである。
【００２６】
発泡ポリウレタンシート３０の独立気泡率（以下、独泡率という場合がある。）は、原料の選定により制御することができる。例えば発泡剤の量が少ないほど独泡率が高く、鎖延長剤は３官能の低分子トリオールを用いることが、触媒としてはゲル化の高くなる環状アミン系化合物、整泡剤は水酸基などの活性水素含有のシリコーン化合物は独泡率が高くなる。
なお、本発明の発泡ポリウレタンシート３０に係る気泡構造は、独立気泡構造に限定されず、隣接した気泡が連通した連続気泡構造であってもよい。
【００２７】
本発明の研磨パッドは、上記発泡ポリウレタンシート３０のみで構成されてもよいが、発泡ポリウレタンシート３０の皮膜面３４に直接接着した樹脂フィルムを有する構成としてもよい。発泡ポリウレタンシート３０の皮膜面３４に樹脂フィルムが接着した構成を有することで、発泡ポリウレタンシート３０が柔らかくても研磨作業で伸びたりしわになることが効果的に抑制される。
また、本発明の発泡ポリウレタンシート３０が連続気泡構造を有する場合には独立気泡構造を有する場合に比べて、通常は強度が小さくなるが、発泡ポリウレタンシート３０の皮膜面３４に樹脂フィルムを接着した構造を有することで高い強度を発揮することができる。
【００２８】
また、本発明の研磨パッドは、通常、研磨定盤（プラテン）に両面粘着シート又は吸引によって固定して使用されるが、皮膜面３４に樹脂フィルムが接着していることで両面粘着シート又は吸引による固定を容易、かつ、確実に行うことができる。
【００２９】
発泡ポリウレタンシート３０の皮膜面３４に接着させる樹脂フィルムとしては、ポリエステル、ポリプロピレン、ナイロン、ポリフェニレンサルファイド（ＰＰＳ）などのフィルムが好ましく、必要に応じ、フィルム表面を研磨等による粗化処理や、コロナ放電処理、プラズマ処理などにより接着性を向上させることが好ましい。
【００３０】
上記樹脂フィルムの厚みは特に限定されないが、研磨パッドの強度を向上させるとともに、取り扱い性等の観点から、通常は、０．０２ｍｍ〜０．３ｍｍであり、好ましくは０．０５ｍｍ〜０．２ｍｍである。
【００３１】
樹脂フィルムを発泡ポリウレタンシート３０に接着させる方法として、接着剤を使用することもできるが、本発明の発泡ポリウレタンシートを製造する際、接着性を有する樹脂フィルム上に発泡ポリウレタンシートを成膜することで接着剤を用いずに発泡ポリウレタンの接着力を利用して樹脂フィルムと強固に反応接着させることができる。
【００３２】
本発明の発泡ポリウレタンシート３０は、気泡面側に溝を形成してもよい。本発明の研磨パッドを用いて半導体ウエーハなどの被研磨物を研磨する場合、例えば、発泡ポリウレタンシート３０の気泡面３２に研磨スラリーを供給するとともに被研磨物を接触させて研磨を行うが、気泡面３２に溝が形成されていることで供給された研磨液が気泡面３２の溝を伝って全面に供給されるとともに排出され易くなり、目詰まりを抑制することができる。気泡面３２に設ける溝のパターン、幅、深さなどは用途に応じて適宜決めればよい。
【００３３】
また、本発明の発泡ポリウレタンシート３０は、皮膜面３４に、又は、皮膜面３４に接着している樹脂フィルムに粘着層を設けてもよい。粘着層を設けることで研磨定盤（プラテン）に容易に固定することができる。粘着層としては、粘着剤、両面粘着テープ、両面粘着シートなどが挙げられる。
【００３４】
＜研磨パッドの製造方法＞
次に、本発明の研磨パッドを製造する方法について説明する。
本発明の研磨パッドを製造する方法は特に限定されないが、例えば、ポリオール、ポリイソシアナート、発泡剤、必要であれば触媒、整泡剤、無機フィラー等を混合し、撹拌装置内の空気を排除した反応原液を樹脂フィルム等の１枚の支持体に塗布して塗布膜を発泡硬化させるか、塗布膜が２枚の樹脂フィルム等の支持体に挟まれた状態で発泡硬化させる。２枚の樹脂フィルムの間に塗布膜を設ける方法は、反応原液が同一組成であっても低密度品が得られ、かつ製品の表裏ともに平滑な皮膜面が得られるため好ましい方法である。例えば、上記反応原液の塗布膜が２枚の樹脂フィルム等の支持体に挟まれるように薄く塗布し、発泡硬化して発泡ポリウレタンシート（シート状のポリウレタン発泡体）を形成し、支持体を剥離した片面側の皮膜を研磨等により除去することで本発明の研磨パッドを作製することができる。
【００３５】
本発明の研磨パッドは、好ましくは、
（Ａ）ポリイソシアナート、ポリオール、及び発泡剤を含む塗布膜を２枚の連続ウエブ間に設ける塗布工程と、
（Ｂ）前記２枚の連続ウエブ間の前記塗布膜を加熱して硬化及び発泡させて発泡ポリウレタンシートを形成する加熱工程と、
（Ｃ）前記発泡ポリウレタンシートの両面に接している前記２枚の連続ウエブのうち少なくとも１枚の連続ウエブを剥離する剥離工程と、
（Ｄ）前記連続ウエブが剥離された前記発泡ポリウレタンシートの一方の面側の皮膜を除去する皮膜除去工程と、
を経て製造することができる。
【００３６】
図２は、本発明の研磨パッドの製造方法のうち上記（Ａ）〜（Ｃ）工程までを実施するための装置構成の一例を概略的に示している。図２に示す発泡ポリウレタンシート製造装置１００は、第１の連続ウエブ１４Ａを巻き出す第１ウエブロール１４、反応原液を第１の連続ウエブ１４Ａ上に塗布する塗布装置１２、第１ウエブロール１４から巻き出された第１の連続ウエブ１４Ａを塗布装置１２の直下に導く大径ローラ１８、第２の連続ウエブ１６Ａを巻き出す第２ウエブロール１６、第２の連続ウエブ１６Ａを第１の連続ウエブ１４Ａ上の塗布膜１０上に導くガイドローラ２０、２枚の連続ウエブ１４Ａ，１６Ａの間に挟まれた反応原液の塗布膜１０を加熱装置２２に導くとともに加熱装置２２により加熱して硬化した発泡ウレタンシート３０Ａを搬送する搬送ローラ２８Ｂ、発泡ウレタンシート３０Ａから剥離された連続ウエブ１４Ａを巻き上げて回収する回収ローラ２４を備えている。
【００３７】
（Ａ）塗布工程
ポリイソシアナート、ポリオール、及び発泡剤を含む反応原液を用意し、該反応原液の塗布膜を２枚の連続ウエブ１４Ａ，１６Ａ間に設ける。
例えば、第１ウエブロール１４から繰り出される第１の連続ウエブ１４Ａ上に発泡ポリウレタンシート３０Ａを形成するための反応原液を連続的に塗布して塗布膜１０を形成した後、第２ウエブロール１６から連続的に繰り出される第２の連続ウエブ１６Ａを第１の連続ウエブ１４Ａ上の塗布膜１０上に被せることで２枚の連続ウエブ１４Ａ，１６Ａ間に塗布膜１０を設けることができる。
【００３８】
発泡ポリウレタンシート３０Ａを形成するための反応原液としては、ポリイソシアナート、ポリオール及び発泡剤を含み、必要に応じて、触媒、整泡剤、鎖延長剤、無機フィラーなどを添加したものを用いる。
【００３９】
ポリオールとしては、ポリオキシアルキレン系として、ポリオキシプロピレンポリオール、ポリオキシエチレンポリオール、ポリオキシテトラメチレンポリオールが例示できる。その他ポリオールとしては、ジカルボン酸とグリコールとのポリエステルポリオールや、ポリカプロラクトンポリオール、ポリカーボネートポリオールなども例示できる。
【００４０】
イソシアナートとしては、トルエンジイソシアナート（ＴＤＩ）、ジフェニルメタンジイソシアナート（ＭＤＩ）、ナフタレンジイソシアナート（ＮＤＩ）、ヘキサメチレンジイソシアナート（ＨＤＩ）等、単独で又は併用して用いられる。また、これらイソシアナートとポリオールの反応生成物である末端ＮＣＯ基のプレポリマーは研磨パッドの強靭性や耐摩耗性を高めるため好ましく用いられる。
【００４１】
発泡剤としては、水、シクロペンタン、ジクロロメタンなどの低沸点の有機溶剤、ハロゲン系炭化水素、発泡マイクロカプセルなどが用いられる。また、ポリオールやプレポリマーを空気や窒素を用いて気泡を巻き込む方法（メカニカルフロス法）を採用してもよい。
【００４２】
触媒としては、トリエチレンジアミンなどのアミン触媒やジブチルチンジラウレートなどの有機金属化合物を用いることができる。
【００４３】
整泡剤としては、ポリジメチルシロキサンとポリオキシアルキレンポリオールの共重合体を代表例としたシリコーン系化合物が好適に用いられる。
【００４４】
末端ＮＣＯ基のプレポリマーを用いる場合は、鎖延長剤として低分子ポリオールや芳香族ジアミンを用いることが好ましい。低分子ポリオールは分子量５００以下の、エチレングリコール、１，４−ブタンジオール、１，６−ヘキサンジオール、トリメチロールプロパン、グリセリン、トリメチロールプロパンのエチレンオキシド付加物、ビスフェノールＡのエチレンオキシドないしはプロピレンオキシド付加物が例示できる。芳香族ジアミンとしては、４，４‘−ジアミノ−３，３’−ジクロロジフェニルメタン（ＭＯＣＡ）が例示できる。
【００４５】
反応原液は、できるだけポットライフの長い処方、つまりゲル化時間が長いものが好ましく、２〜５分程度が好ましい。ゲル化時間が短いと塗布時に原料がゲル化して長時間塗工できず、ゲル化時間が長すぎると発泡硬化に長時間必要である。ここで、反応原液のゲル化時間は、必要な原料を配合し、所定の温度で撹拌し、ゲル化する時間と定義する。ゲル化時間の制御は触媒の選択と混合原液の温度で調整することができる。
【００４６】
また、製造する発泡ポリウレタンシートの独立気泡率（独泡率）は、原料の選定により制御することができる。例えば発泡剤の添加量が少ないほど独泡率が高くなる。また、鎖延長剤として３官能の低分子トリオールを用いることが、触媒としてゲル化の高くなる環状アミン系化合物、整泡剤として水酸基などの活性水素含有のシリコーン化合物をそれぞれ用いることで独泡率が高くなる。
【００４７】
塗布装置１２は特に限定されないが、ダイスコーター、コンマコーターなどを用いると泡カミ（塗布液が流れる時に泡を巻き込む現象）がなく塗布できるので好ましい。
【００４８】
塗布膜１０の厚みは用途に応じて決めればよいが、塗布膜１０の厚みが薄過ぎると、その後の加熱工程で発泡・硬化しても研磨パッドとしての強度が不十分となる可能性があり、厚過ぎると、ウレタンの自己発熱のため、厚さ方向の中央部にボイドの生成の可能性がある。これらの観点から、塗布膜１０の厚みは、通常は、０．１〜５．０ｍｍであり、好ましくは０．２５ｍｍ〜１．５ｍｍであり、より好ましくは０．５ｍｍ〜１．２５ｍｍである。
【００４９】
塗布膜を挟む２枚の連続ウエブ１４Ａ，１６Ａとしては、樹脂フィルムが好適であり、具体的には、加熱工程での発泡及び硬化によって形成される発泡ポリウレタンシート３０Ａに対して離型性を有する離型性樹脂フィルムと、当該発泡ポリウレタンシート３０Ａに対して接着性を有する接着性樹脂フィルムとを用いることが好ましい。離型性フィルムと接着性フィルムを組み合わせて用いることで、発泡ポリウレタンシート３０Ａを形成した後、離型性フィルムは片面から剥離し、接着性フィルムはそのまま発泡ポリウレタンシート３０Ａの片面に反応接着した研磨パッドとすることができる。
【００５０】
接着性フィルムとしては、例えば、ポリエステル、ポリプロピレン等のフィルム表面をコロナ放電処理、プラズマ処理などにより接着性を向上させたものを用いることができ、離型性フィルムとしては、例えば、シリコーンコーティング等で離型処理したＰＥＴ（ポリエチレンテレフタレート）フィルムを用いることができる。
【００５１】
２枚の連続ウエブ１４Ａ，１６Ａとして離型性フィルムと接着性フィルムを用いる場合は、いずれか一方のフィルムを下側にして塗布すればよい。
なお、２枚の連続ウエブは離型性フィルムと接着性フィルムの組み合わせに限定されず、例えば、いずれも離型性フィルムを用い、加熱工程により発泡ポリウレタンシート３０Ａを形成した後に両面からフィルムを剥離して発泡ポリウレタンシートのみからなる研磨パッドとしてもよい。
【００５２】
（Ｂ）加熱工程
次いで、２枚の連続ウエブ１４Ａ，１６Ａ間の塗布膜１０を加熱して硬化及び発泡させて発泡ポリウレタンシート３０Ａを形成する。
加熱装置２２としては、例えば、赤外線ヒータ、電気ヒータやガス燃焼炉などを用いることができる。
【００５３】
加熱による発泡及び硬化は５０〜１２０℃の温度で行なうことが好ましい。また、加熱時間は、塗布膜の構成や加熱温度にもよるが、上記温度範囲であれば、通常は、３〜３０分で発泡及び硬化させて発泡ポリウレタンシート３０Ａを形成することができる。
【００５４】
（Ｃ）剥離工程
次いで、発泡ポリウレタンシート３０Ａの両面に接している２枚の連続ウエブ１４Ａ，１６Ａのうち少なくとも１枚の連続ウエブを剥離する。
例えば、連続ウエブ１４Ａとして離型性フィルムを、連続ウエブ１６Ａとして接着性フィルムを用いた場合は、図２に示すように離型性フィルム１４Ａのみ剥離して回収ローラ２４に巻き取って回収し、片面に接着性フィルム１６Ａが接着した発泡ポリウレタンシート３０Ａを巻き取るか、次の（Ｄ）皮膜除去工程以降の工程を経た後に巻き取ってもよい。
【００５５】
一方、２枚の連続ウエブ１４Ａ，１６Ａがともに離型性フィルムである場合は、発泡ウレタンシート３０Ａから離型性フィルムを剥離してそれぞれ回収ローラに巻き取って回収する。なお、いずれの場合も、硬度の高い製品で巻取りが困難な場合は、定尺で切断しても良い。
なお、各連続ウエブ１４Ａ，１６Ａを回収したロールはそれぞれ供給ロール１４，１６として再利用することができる。
【００５６】
（Ｄ）皮膜除去工程
剥離工程後、連続ウエブが剥離された発泡ポリウレタンシート３０Ａの一方の面側の皮膜を除去する。
発泡ポリウレタンシート３０Ａから離型性フィルムが剥離された面はウレタンの緻密な皮膜が形成された面（皮膜面）となっている。本発明では、発泡ポリウレタンシート３０Ａの片面のみ皮膜を除去して気泡面３２にする。
【００５７】
例えば、フィルムを剥離した発泡ポリウレタンシート３０Ａの一方の面をバフ研磨装置や研削装置によって研磨又は研削することで皮膜を除去することができる。
発泡ポリウレタンシート３０Ａの片面側の皮膜を研磨等で除去する工程では、発泡ポリウレタンシート３０Ａが連続した成形体であるため、連続研磨工程とすることができ、モールド物をスライスして発泡ポリウレタンシートを作製するバッチ処理に比べ厚み精度が大幅に向上し、しかも大変効率的である。
【００５８】
ここで、発泡ポリウレタンシート３０Ａの片面側を除去する量（厚み）が少な過ぎると、皮膜の一部が残存して表層部の気泡が十分露出せず、研磨パッドとしての研磨性能に劣ってしまう。一方、研磨代が多過ぎると、気泡面側の表層部の緻密な気泡がほとんど除去されて研磨性能が劣ってしまう可能性がある。かかる観点から、発泡ポリウレタンシート３０Ａの片面側を除去する量（厚み）は、通常は、３０〜２００μｍである。
なお、発泡ポリウレタンシート３０Ａの片面のみ皮膜を除去する方法としては、研磨又は研削限定されず、表層をスライスして皮膜を除去してもよい。
【００５９】
例えば、厚みが１〜３ｍｍ程度の薄い発泡ポリウレタンシート３０Ａを２枚のフィルム間で製造すると、上下面に形成される皮膜が最も密度が高く厚さ方向に内部に向けて密度が低下する。この上下面のいずれか一方の皮膜を研磨あるいは切削手段などで薄く除去することでボイドがなく、気泡が緻密な面（気泡面３２）が現れ、かかる気泡面３２は研磨作業に好適である。
【００６０】
なお、上記（Ａ）、（Ｂ）工程を経て形成された発泡ポリウレタンシート３０Ａでは、下面側の表層部は上面側の表層部よりも更に緻密な気泡構造を有するので、図２に示すように、発泡ポリウレタンシート３０Ａの下面側のウエブ１４Ａを剥離して現れた皮膜を除去して気泡面３２とすることが最も緻密な気泡構造を有する気泡面３２が得られ、研磨効率を高めることになり好ましい。
【００６１】
（Ｅ）溝形成工程
さらに、発泡ポリウレタンシートの気泡面３２には溝を形成してもよい。
気泡面３２に溝を形成する方法は特に限定されないが、例えば、木材や樹脂板などの薄板加工機によって所定の幅及び深さを有する溝を所定の溝パターンに形成することができる。このとき、発泡ポリウレタンシート３０Ａが柔らかくても裏面（皮膜面）側に樹脂フィルムが接着したままとなっていれば、容易に溝加工を施すことができる。
【００６２】
（Ｆ）粘着層形成工程
さらに、発泡ポリウレタンシート３０の皮膜面３４に、又は、皮膜面３４に接着している樹脂フィルムに粘着層を設けてもよい。粘着層を設ける方法としては、粘着剤を塗工する方法、両面粘着テープ又は両面粘着シートを貼り付ける方法などが挙げられる。
【００６３】
上記（Ａ）〜（Ｄ）工程、さらに必要により（Ｅ）工程、（Ｆ）工程を経て、本発明の研磨パッドを作製することができる。
このような方法によれば、例えば、モールド製品から外皮を削り取り、スライスすると云う作業の煩雑さが無く、材料を捨てる量も少ないので、高い歩留まりで本発明の研磨パッドを製造することができる。
【実施例】
【００６４】
以下に本発明の実施例について説明するが、本発明はこれらの実施例に何ら限定されるものではない。なお、以下の説明において、特に断りのない限り、配合量（含有量、添加量）に関する「部」、「％」はすべて質量基準である。
【００６５】
［使用原料］
（末端ＮＣＯ基プレポリマー）
ＰＰ−Ａ：ＰＴＭＧ−１０００（三菱化学社製ポリオキシテトラメチレングリコール、分子量１０００）を１００部、及び、ピュアーＭＤＩ（日本ポリウレタン社製ジフェニルメタンジイソシアナート）を５０部混合し、７０℃で２時間反応させてＮＣＯ％が５．２５％のＮＣＯ基末端のプレポリマーを得た。
ＰＰ−Ｂ：プラクセル２１０（ダイセル社製ポリカプロラクトンジオール、分子量１０００）を１００部、及び、ピュアーＭＤＩを１２５部混合し、７０℃で２時間反応させてＮＣＯ％が１５％のＮＣＯ基末端のプレポリマーを得た。
【００６６】
（カルボジイミド変性ＭＤＩ）
Ｃ９８：日本ポリウレタン社製カルボジイミド変性ＭＤＩ、ＮＣＯ％＝２９．５％
【００６７】
（鎖延長剤）
１４ＢＤ：１，４−ブタンジオール
Ｎ−４０３８：ニッポラン４０３８、日本ポリウレタン社製架橋剤、ＯＨ価＝１２４９
【００６８】
（発泡剤）
水
【００６９】
（整泡剤）
ＮＰ−１００：水酸基末端ポリエーテル変性シリコーン整泡剤（信越化学社製）
ＳＦ２９３８Ｆ：ポリエーテル変性シリコーン整泡剤（東レ・ダウコーニング社製）
【００７０】
（触媒）
ＤＢ−６０：東ソー社製アミン触媒
【００７１】
（樹脂フィルム）
フィルムＡ：厚さ１００μｍのポリエステルフィルムの片面に離型性シリコーン樹脂を０．３μｍ塗布したもの。
フィルムＢ：厚さ７５μｍのポリエステルフィルムの片面をコロナ放電処理したもの。
【００７２】
＜実施例１＞
ＰＰ−Ａを１００部、助剤として１４ＢＤを５．２８部、水を０．０５部、整泡剤ＮＰ−１００を０．５部、触媒ＤＢ−６０を０．３部それぞれ加えたプレミックスをタンクに投入し、定量ポンプでミキシングヘッドへ搬送して機械撹拌した。
撹拌した反応原液を離型処理したポリエステルフィルム（フィルムＡ）の上にダイスコーターを用い、厚さ１ｍｍに塗布し、塗布膜の上に離型処理した別のポリエステルフィルム（フィルムＢ）を被せた。
【００７３】
この連続塗工品を６０℃のオーブンで１分、その後１００℃のオーブンで１０分加熱して発泡硬化させた。
【００７４】
両面に自己スキン（皮膜）を有する発泡ポリウレタンシートが得られ、下面側のフィルムＡを剥離し、現れた自己スキン面（皮膜面）を研磨装置を用いて約５０μｍ研磨して皮膜を除去した。
【００７５】
得られた発泡ポリウレタンシート（シート状ポリウレタン発泡体）は、どの位置をとっても密度が一定でその値は０．５８ｇ／ｃｍ３であり、独泡率も７７％でばらつきはほとんどなかった。
また、発泡体の密度は厚さ方向に中央部から表面に近いほど緻密になり、表層の気泡面には径が０．３ｍｍを超えるボイドは全くなかった。
【００７６】
その他の物性を表１に示した。表１中の「最小最大差」は、発泡ポリウレタンシートの面内５０点の測定値の最大値と最小値の差を示したものである。なお、各物性は以下のようにして測定、算出した。
【００７７】
・厚み（ｍｍ）
試験片（１００ｍｍ×１００ｍｍ）に対し、縦３列、横３列の９箇所を０．０１ｍｍの精度の厚み計で測定し、平均を計算する。
【００７８】
・密度（ｇ／ｃｍ３）
体積Ｖ（ｃｍ３）：０．１ｍｍ精度で縦横の寸法を測定し、この寸法測定値と厚みより算出
重量Ｗ（ｇ）：０．００１ｇ精度で測定
密度（ｇ／ｃｍ３）Ｄ＝Ｗ／Ｖ
【００７９】
・Ａ硬度
試験片の上下面をＡ硬度計で、硬度計の下平面が皮膜面に接する程度の荷重をかけ、１５秒後の値を読み取る。
【００８０】
・独立気泡率（％）
準拠規格：ＡＳＴＭ  Ｄ−２８５６
ベックマン空気比較式比重計９３０型（東京サイエンス社製）を用い、試験片（２０ｍｍ×２０ｍｍの２枚重ね）の全空間体積あたりの独立空間体積の割合を求める（加圧法）。
Ｖｃ＝（ΔＶ−Ｅ）／（Ｖ−Ｅ）×１００（％）
Ｖｃ：試料の空間容積あたりの独立気泡率（％）
ΔＶ：試料で除かれた空気容積
Ｖ：試料の見掛容積
Ｅ：樹脂の容積＝（重量）／（比重）
比重は１．２ｇ／ｃｍ３
【００８１】
＜実施例２＞
ＰＰ−Ａを１００部、追加ＭＤＩとしてＣ９８を１０部、助剤としてＮ−４０３８を８．４部、水を０．０５部、ＮＰ−１００を０．５部、ＤＢ−６０を０．３部それぞれ混合した塗布液を用い、下面フィルムにはフィルムＡを、上面にはフィルムＢをそれぞれ用いた。実施例１と同様のプロセスで発泡ポリウレタンシートを作製したところ、上面にポリエステルフィルムＢが反応接着した。一方、下面のポリエステルフィルムＡは剥離し、現れた自己スキン（皮膜）を研磨により除去した。
【００８２】
得られた発泡ポリウレタンシートはどの位置をとっても密度が一定でその値は０．６３ｇ／ｃｍ３であり、独泡率も９０％でばらつきはほとんどなかった。また、発泡体の密度は厚さ方向の中央部から表面に近づくに従って緻密になり、表層の気泡面は極めて緻密で径が０．３ｍｍを超えるボイドは全くなかった。その他物性を表１に示した。
【００８３】
＜実施例３＞
ＰＰ−Ｂを１００部、Ｎ−４０３８を１６．０７部用いたこと以外は実施例２と同様の配合原料で塗布液を調製し、下面フィルムにはポリエステルフィルムＡを、上面フィルムにはポリエステルフィルムＢを用いて発泡ポリウレタンシートを作製した。
シートの上面にはポリエステルフィルムＢが反応接着し、一方、下面のポリエステルフィルムＡは剥離し、現れた自己スキン（皮膜）を研磨により除去した発泡ポリウレタンシートを得た。
【００８４】
得られた発泡ポリウレタンシートはどの位置をとっても密度が０．６５ｇ／ｃｍ３で一定で、独泡率も８８％でばらつきはほとんどなかった。また、発泡体の密度は厚さ方向の中央部から表面に近づくに従って緻密になり、表層の気泡面は緻密で径が０．３ｍｍを超えるボイドは全くなかった。その他物性を表１に示した。
【００８５】
＜実施例４＞
ＰＰ−Ｂを１００部、Ｃ−９８を２０部、Ｎ−４０３８を２２．４０部それぞれ用いた以外は実施例３と同様な方法で発泡ポリウレタンシートを得た。得られた発泡ポリウレタンシートはどの位置をとっても密度が一定でその値は０．６５ｇ／ｃｍ３であり、独泡率も９０％、Ａ硬度９０でばらつきはほとんどなかった。また、発泡体の密度は厚さ方向の中央部から表面に近づくに従って緻密になり、表層の気泡面は緻密で径が０．３ｍｍを超えるボイドは全くなかった。その他物性を表１に示した。
【００８６】
＜実施例５＞
ＰＰ−Ａを１００部、助剤として１４ＢＤを５．２８部、水を０．０５部、整泡剤ＳＦ２９３８Ｆを０．５部、触媒ＤＢ−６０を０．２部それぞれ用い、下面フィルムにはフィルムＡを、上面にはフィルムＢを用い、実施例１と同様なプロセスで、片面に自己スキンを研磨により除去した発泡ポリウレタンシートを得た。
得られた発泡ポリウレタンシートはどの位置をとっても密度が一定でその値は０．５２ｇ／ｃｍ３であり、独泡率も０％でばらつきはほとんどなかった。また、発泡体の密度は厚さ方向の中央部から表面に近づくに従って緻密になり、表層の気泡面は極めて緻密で径が０．３ｍｍを超えるボイドは全くなかった。その他物性を表１に示した。
【００８７】
＜比較例１＞
実施例１の組成を機械撹拌装置にて撹拌した反応原液を、縦２００ｍｍ×横６００ｍｍ×高さ１００ｍｍの鉄製モールドに注入し、１００℃で６０分加熱して発泡硬化させた。
得られた発泡体の６面の外皮を２０ｍｍずつ漉いて約１６０×５６０×６０ｍｍの製品を得た。元の発泡体から外皮を漉いた製品の体積歩留りは４４．８％で、重量歩留りは３５％であった。
【００８８】
漉いた後の発泡体を２ｍｍずつ３０枚にスライスした製品の平均密度は０．５１ｇ／ｍ３であったが、発泡体の上部の密度は０．５３ｇ／ｍ３、中間部は０．４５ｇ／ｍ３、下部は０．６２ｇ／ｍ３と大きくばらついていた。
また、独泡率も平均では５０％であるが、上部４０％、中間部２０％、下部７０％と大幅にばらついた。
また、Ａ硬度も平均では７０であるが、上部６５、中間部４０、下部８５であった。
なお、図５に示す通り、直径０．５ｍｍ以上のボイドが多数散在していた。表１に示した最大値−最小値の差は３０枚のスライス品の値の最大値と最小値の差をとったものである。
【００８９】
＜比較例２＞
実施例１の反応原液の組成とフィルムを用い、塗布厚み２．５ｍｍ以外は実施例１と同様の方法で厚み約５ｍｍの発泡ポリウレタンシートを得た。
得られた発泡ポリウレタンシートを漉き割り機で上下２分割に裂いて２枚のシート状製品を得た。得られた製品の密度は上部が０．５０ｇ／ｍ３、下部が０．５５ｇ／ｍ３であった。
【００９０】
漉き割り面には図６に示すとおり、約０．３ｍｍの合一セルが存在しあたかもボイドのような気泡が存在していた。表１に上下２分割した製品の最大値−最小値の差を示したが密度を初め、独泡率、Ａ硬度も大きくばらつき、更に厚み精度も悪いものであった。
【００９１】
＜比較例３＞
実施例４の配合と同様の反応原液を調製し、塗布厚みを２ｍｍとした以外は比較例２と同様のフィルム及びプロセスを用いて、厚み約４ｍｍの製品を得た。得られた発泡ポリウレタンシートを漉き割り機で上下２分割に裂こうとしたが、硬くて精度の良いスライスが出来なかった。更に合一セルが存在し、あたかもボイドのような径が０．３ｍｍを超える気泡が存在していた。表１に上下２分割した製品の最大値−最小値の差を示したが大きなバラツキがあった。
【００９２】
【表１】
2014073557.tif 000003
【００９３】
＜セル径測定＞
図３は、実施例１の発泡ポリウレタンシート（厚み約２ｍｍ）の片面の皮膜を除去する前の厚さ方向の断面を拡大した顕微鏡写真である。この発泡ポリウレタンシートを厚さ方向に０．１５ｍｍ刻みで分け、各範囲における気泡径（セル径）を測定した。各範囲内における気泡径を無作為に１３個測定してその平均を平均気泡径とした。発泡ポリウレタンシートの厚さ方向における平均気泡径の分布を図４に示した。
上下の表層部の気泡径は、中央部の気泡径より小さいことがわかる。
【産業上の利用可能性】
【００９４】
本発明の研磨パッドは、シリコン、ヒ化ガリウムやリン化ガリウム、リン化インジウムなどの半導体基板または半導体ウエハ、各種基板、ガラス、ＬＣＤ、ディスクなどの表面を研磨するために使用する高硬度〜中硬度の研磨パッドの用途に好適に適用される。
【符号の説明】
【００９５】
１０  塗布膜
１２  塗布装置
１４  第１ウエブロール
１４Ａ  第１の連続ウエブ
１６  第２ウエブロール
１６Ａ  第２の連続ウエブ
１８  大径ローラ
２２  加熱装置
２４  第１回収ロール
３０  研磨パッド
３０Ａ  発泡ウレタンシート（皮膜除去前）
１００  発泡ウレタンシート製造装置
【図１】
2014073557.tif 000004
【図２】
2014073557.tif 000005
【図３】
2014073557.tif 000006
【図４】
2014073557.tif 000007
【図５】
2014073557.tif 000008
【図６】
2014073557.tif 000009